(57)【特許請求の範囲】
【請求項１】
支持体上に、フォトクロミック化合物と、重量平均分子量が１２０００以下のアクリル系オリゴマーとからなるフォトクロミック材料を含む光変色像Ａと、フォトクロミック化合物と、複数のガラス転移点が異なるオリゴマー、又は、ガラス転移点が異なるオリゴマー及びポリマーとからなり、一方のオリゴマーのガラス転移点が−３０℃以下であり、他方のオリゴマーまたはポリマーのガラス転移点が４０℃以上であるフォトクロミック材料を含む光変色像Ｂとを並設、或いは、一部又は全部が重ね刷りされてなり、前記光変色像Ａと光変色像Ｂは発色状態から消色或いは変色する迄の時間が異なることを特徴とするフォトクロミック印刷物。
【請求項２】
前記光変色像Ａに含まれるアクリル系オリゴマーのガラス転移点が−３０℃以下である請求項１記載のフォトクロミック印刷物。
【請求項３】
前記光変色像Ａに含まれるフォトクロミック化合物とアクリル系オリゴマーの重量比率が１：１〜１：１００００の範囲にある請求項１又は２記載のフォトクロミック印刷物。
【請求項４】
前記光変色像Ｂに含まれるフォトクロミック化合物と、複数のガラス転移点が異なるオリゴマー、または、ガラス転移点が異なるオリゴマー及びポリマーとの重量比率が１：１〜１：１００００の範囲にある請求項１乃至３のいずれか一項に記載のフォトクロミック印刷物。
【請求項５】
前記光変色像Ｂに含まれるガラス転移点が−３０℃以下のオリゴマーと、ガラス転移点が４０℃以上のオリゴマーまたはポリマーの重量比率が１：１〜１：９の範囲にある請求項１乃至４のいずれか一項に記載のフォトクロミック印刷物。
【請求項６】
前記光変色像Ｂに含まれるオリゴマーは重量平均分子量が５０００以下のスチレン系オリゴマー又は重量平均分子量が１２０００以下のアクリル系オリゴマーであり、ポリマーは重量平均分子量が１００００〜１０００００のポリマーである請求項１乃至５のいずれか一項に記載のフォトクロック印刷物。
【請求項７】
前記フォトクロミック材料をマイクロカプセルに内包してなる請求項１乃至６のいずれか一項に記載のフォトクロミック印刷物。
【発明の詳細な説明】
【技術分野】
【０００１】
本発明はフォトクロミック印刷物に関する。更に詳細には、発色状態の光変色像が段階的に消色又は変色するフォトクロミック印刷物に関する。
【背景技術】
【０００２】
従来、段階的に発色又は消色するフォトクロミック印刷物を得るためには、発色又は消色時間が異なる複数のフォトクロミック化合物を用いたり（例えば、特許文献１参照）、フォトクロミック化合物と変色感度調整剤を併用することが開示されている（例えば、特許文献２参照）。
【先行技術文献】
【特許文献】
【０００３】
【特許文献１】特開平９−７３１４９号公報
【特許文献２】特開２００６−３３５０２４号公報
【発明の概要】
【発明が解決しようとする課題】
【０００４】
前記した従来の段階的に発色又は消色するフォトクロミック印刷物について確認したところ、複数のフォトクロミック化合物を用いたり、変色感度調整剤を併用したとしても、十分な色濃度を呈するまでの時間（発色時間）を略同一に設定することは可能であるが、その場合、消色時間を段階的に設定することは困難であり、使用者が満足する消色或いは変色の変化性を視認することはできなかった。
本発明は、発色状態から光変色像が段階的に消色又は変色する様相を明瞭に視認することができるフォトクロミック印刷物を提供しようとするものである。
【課題を解決するための手段】
【０００５】
本発明は、支持体上に、フォトクロミック化合物と、重量平均分子量が１２０００以下のアクリル系オリゴマーとからなるフォトクロミック材料を含む光変色像Ａと、フォトクロミック化合物と、複数のガラス転移点が異なるオリゴマー、又は、ガラス転移点が異なるオリゴマー及びポリマーとからなり、一方のオリゴマーのガラス転移点が−３０℃以下であり、他方のオリゴマーまたはポリマーのガラス転移点が４０℃以上であるフォトクロミック材料を含む光変色像Ｂとを並設、或いは、一部又は全部が重ね刷りされてなり、前記光変色像Ａと光変色像Ｂは発色状態から消色或いは変色する迄の時間が異なることを特徴とするフォトクロミック印刷物を要件とする。
更には、前記光変色像Ａに含まれるアクリル系オリゴマーのガラス転移点が−３０℃以下であること、前記光変色像Ａに含まれるフォトクロミック化合物とアクリル系オリゴマーの重量比率が１：１〜１：１００００の範囲にあること、前記光変色像Ｂに含まれるフォトクロミック化合物と、複数のガラス転移点が異なるオリゴマー、または、ガラス転移点が異なるオリゴマー及びポリマーとの重量比率が１：１〜１：１００００の範囲にあること、前記光変色像Ｂに含まれるガラス転移点が−３０℃以下のオリゴマーと、ガラス転移点が４０℃以上のオリゴマーまたはポリマーの重量比率が１：１〜１：９の範囲にあること、前記光変色像Ｂに含まれるオリゴマーは重量平均分子量が５０００以下のスチレン系オリゴマー又は重量平均分子量が１２０００以下のアクリル系オリゴマーであり、ポリマーは重量平均分子量が１００００〜１０００００のポリマーであること、前記フォトクロミック材料をマイクロカプセルに内包してなること等を要件とする。
【発明の効果】
【０００６】
本発明は、フォトクロミック化合物と、特定のオリゴマーとからなる光変色像と、フォトクロミック化合物と、複数のガラス転移点が異なるオリゴマー、又は、ガラス転移点が異なるオリゴマー及びポリマーとからなる光変色像とを並設、或いは、一部又は全部が重ね刷りされることにより、発色状態の光変色像が段階的に消色或いは変色する様相を明瞭に視認することができる実用性に富むフォトクロミック印刷物を提供できる。
【図面の簡単な説明】
【０００７】
【図１】本発明のフォトクロミック印刷物の一実施例の縦断面説明図である。
【発明を実施するための形態】
【０００８】
前記支持体の材質は特に限定されるものではなく、総て有効であり、紙、合成紙、布帛、植毛或いは起毛布、不織布、合成皮革、レザー、プラスチック、ガラス、陶磁器、木材、石材、金属等を例示でき、平面状に限らず、凹凸状であってもよい。
前記支持体上に光変色像Ａ及び光変色像Ｂを形成してフォトクロミック印刷物が得られる。
【０００９】
前記光変色像Ａには、フォトクロミック化合物と、重量平均分子量が１２０００以下のアクリル系オリゴマーとからなるフォトクロミック材料を含み、鋭敏な消色感度を示す。
前記フォトクロミック化合物は、重量平均分子量が１２０００以下のアクリル系オリゴマー中に溶解して実用に供され、発色感度は鋭敏であると共に、消色感度を鋭敏化させる変色機能の調節が可能である。
【００１０】
前記重量平均分子量が１２０００以下のアクリル系オリゴマーとしては、アクリル酸エステル共重合体が好適に用いられ、東亜合成（株）製、商品名：ＡＲＵＦＯＮ  ＵＰ−１１７０（重量平均分子量８０００、ガラス転移点−５１℃）、同ＵＰ−１０８０（重量平均分子量６０００、ガラス転移点−６１℃）、同ＵＰ−１０００（重量平均分子量３０００、ガラス転移点−７７℃）、同ＵＰ−１０２０（重量平均分子量２０００、ガラス転移点−８０℃）、同ＵＰ−１０１０（重量平均分子量１７００、ガラス転移点−３１℃）、同ＵＨ−２０００（重量平均分子量１１０００、ガラス転移点−５５℃）、同ＵＳ−６１００（重量平均分子量２５００、ガラス転移点−５８℃）、同ＵＣ−３５１０（重量平均分子量２０００、ガラス転移点−５０℃）等が挙げられる。
【００１１】
前記アクリル系オリゴマーは重量平均分子量が１２０００以下、好ましくは１０００乃至８０００、より好ましくは１５００乃至６０００のオリゴマーが用いられる。
アクリル系オリゴマーの重量平均分子量が１２０００を越えると、消色感度の調整が困難になるため、上記の範囲内であるのが望ましい。
また、重量平均分子量が１０００未満の場合、含有モノマーが多くなり、安定性に欠けるため発色濃度が低くなると共に耐光性を損ない易くなる
前記アクリル系オリゴマーは単独で用いてもよいし、２種類以上を併用して用いることもできる。
なお、重量平均分子量は、ＧＰＣ法（ゲル浸透クロマトグラフ法）により測定する。
更に、前記アクリル系オリゴマーは、ガラス転移点（Ｔｇ）が−３０℃以下、好ましくは−５０℃以下であることにより、良好な消色感度を示す。
ガラス転移点（Ｔｇ）が−３０℃を超えると、発色感度が鈍くなる傾向にあり、実用性を損ない易くなる。
【００１２】
前記フォトクロミック化合物のうち、スピロオキサジン誘導体を以下に示すが、本発明はこれらに限定されるものではない。
インドリノスピロベンゾオキサジン系化合物としては、
１，３，３−トリメチルスピロ〔２Ｈ−インドール−２，３′−〔３Ｈ〕ピリド〔４，３−ｆ〕〔１，４〕ベンゾオキサジン〕、
６′−クロロ−５−フルオロ−１，３，３−トリメチルスピロ〔２Ｈ−インドール−２，３′−〔３Ｈ〕ピリド〔４，３−ｆ〕〔１，４〕ベンゾオキサジン〕、
３，３−ジメチル−１−エチルスピロ〔２Ｈ−インドール−２，３′−〔３Ｈ〕ピリド〔４，３−ｆ〕〔１，４〕ベンゾオキサジン〕、
５，７−ジフルオロ−１，３，３−トリメチルスピロ〔２Ｈ−インドール−２，３′−〔３Ｈ〕ピリド〔４，３−ｆ〕〔１，４〕ベンゾオキサジン〕、
５−シアノ−３，３−ジメチル−１−（メトキシカルボニル）メチルスピロ〔２Ｈ−インドール−２，３′−〔３Ｈ〕ピリド〔４，３−ｆ〕〔１，４〕ベンゾオキサジン〕、
１′−メチルジスピロ〔シクロヘキサン−１，３′−〔３Ｈ〕インドール−２′（１′Ｈ），３″−〔３Ｈ〕ピリド〔４，３−ｆ〕〔１，４〕ベンゾオキサジン〕、
１′−メチル−５′−ニトロジスピロ〔シクロペンタン−１，３′−〔３Ｈ〕−インドール−２′（１′Ｈ），３″−〔３Ｈ〕ピリド〔４，３−ｆ〕〔１，４〕ベンゾオキサジン〕、
１，３，３，５′−テトラメチルスピロ〔２Ｈ−インドール−２，３′−〔３Ｈ〕ピリド〔４，３−ｆ〕〔１，４〕ベンゾオキサジン〕、
６′−フルオロ−１′−メチルジスピロ〔シクロヘキサン−１，３′−〔３Ｈ〕インドール−２′（１′Ｈ），３″−〔３Ｈ〕ピリド〔４，３−ｆ〕〔１，４〕ベンゾオキサジン〕、
１−ベンジル−６′−クロロ−３，３−ジメチルスピロ〔２Ｈ−インドール−２，３′−〔３Ｈ〕ピリド〔４，３−ｆ〕〔１，４〕ベンゾオキサジン〕、
６′−メトキシ−１，３，３−トリメチルスピロ〔２Ｈ−インドール−２，３′−〔３Ｈ〕ピリド〔４，３−ｆ〕〔１，４〕ベンゾオキサジン〕、
５−クロロ−１，３，３−トリメチルスピロ〔２Ｈ−インドール−２，３′−〔３Ｈ〕ピリド〔４，３−ｆ〕〔１，４〕ベンゾオキサジン〕、
５−ブロモ−１，３，３−トリメチルスピロ〔２Ｈ−インドール−２，３′−〔３Ｈ〕ピリド〔４，３−ｆ〕〔１，４〕ベンゾオキサジン〕、
５−ヨード−１，３，３−トリメチルスピロ〔２Ｈ−インドール−２，３′−〔３Ｈ〕ピリド〔４，３−ｆ〕〔１，４〕ベンゾオキサジン〕、
５−トリフルオロメチル−１，３，３−トリメチルスピロ〔２Ｈ−インドール−２，３′−〔３Ｈ〕ピリド〔４，３−ｆ〕〔１，４〕ベンゾオキサジン〕、
３，３−ジエチル−１−メチルスピロ〔２Ｈ−インドール−２，３′−〔３Ｈ〕ピリド〔４，３−ｆ〕〔１，４〕ベンゾオキサジン〕、
１，３，３，６′−テトラメチルスピロ〔２Ｈ−インドール−２，３′−〔３Ｈ〕ピリド〔４，３−ｆ〕〔１，４〕ベンゾオキサジン〕、
６−クロロ−１，３，３−トリメチルスピロ〔２Ｈ−インドール−２，３′−〔３Ｈ〕ピリド〔４，３−ｆ〕〔１，４〕ベンゾオキサジン〕、
５′−フルオロ−１′−メチルジスピロ〔シクロヘキサン−１，３′−〔３Ｈ〕インドール−２′（１′Ｈ），３″−〔３Ｈ〕ピリド〔４，３−ｆ〕〔１，４〕ベンゾオキサジン〕、
５−シアノ−１，３，３−トリメチルスピロ〔２Ｈ−インドール−２，３′−〔３Ｈ〕ピリド〔４，３−ｆ〕〔１，４〕ベンゾオキサジン〕、
５−エトキシカルボニル−１，３，３−トリメチルスピロ〔２Ｈ−インドール−２，３′−〔３Ｈ〕ピリド〔４，３−ｆ〕〔１，４〕ベンゾオキサジン〕、
４′，６′−ジフルオロ−１′−メチルジスピロ〔シクロヘキサン−１，３′−〔３Ｈ〕インドール−２′（１′Ｈ），３″−〔３Ｈ〕ピリド〔４，３−ｆ〕〔１，４〕ベンゾオキサジン〕、
３，３−ジメチル−１−（メトキシカルボニル）メチルスピロ〔２Ｈ−インドール−２，３′−〔３Ｈ〕ピリド〔４，３−ｆ〕〔１，４〕ベンゾオキサジン〕、
３，３−ジメチル−１−フェニルスピロ〔２Ｈ−インドール−２，３′−〔３Ｈ〕ピリド〔４，３−ｆ〕〔１，４〕ベンゾオキサジン〕、
５−メトキシ−１，３，３−トリメチルスピロ〔２Ｈ−インドール−２，３′−〔３Ｈ〕ピリド〔４，３−ｆ〕〔１，４〕ベンゾオキサジン〕、
１，３，３，５−テトラメチルスピロ〔２Ｈ−インドール−２，３′−〔３Ｈ〕ピリド〔４，３−ｆ〕〔１，４〕ベンゾオキサジン〕、
７′−クロロ−１，３，３−トリメチルスピロ〔２Ｈ−インドール−２，３′−〔３Ｈ〕ピリド〔４，３−ｆ〕〔１，４〕ベンゾオキサジン〕、
１，３，３，７′−テトラメチルスピロ〔２Ｈ−インドール−２，３′−〔３Ｈ〕ピリド〔４，３−ｆ〕〔１，４〕ベンゾオキサジン〕、
７′−メトキシ−１，３，３−トリメチルスピロ〔２Ｈ−インドール−２，３′−〔３Ｈ〕ピリド〔４，３−ｆ〕〔１，４〕ベンゾオキサジン〕、
１，３，３−トリメチルスピロ〔２Ｈ−インドール−２，３′−〔３Ｈ〕ピリド〔２，３−ｆ〕〔１，４〕ベンゾオキサジン〕、
６′−クロロ−５−フルオロ−１，３，３−トリメチルスピロ〔２Ｈ−インドール−２，３′−〔３Ｈ〕ピリド〔２，３−ｆ〕〔１，４〕ベンゾオキサジン〕、
５−クロロ−１，３−ジメチル−３−エチル−５′−メトキシスピロ〔２Ｈ−インドール−２，３′−〔３Ｈ〕ピリド〔２，３−ｆ〕〔１，４〕ベンゾオキサジン〕、
３，３−ジエチル−１−メチル−５−ニトロスピロ〔２Ｈ−インドール−２，３′−〔３Ｈ〕ピリド〔２，３−ｆ〕〔１，４〕ベンゾオキサジン〕、
１′，６′−ジメチルスピロ〔シクロヘキサン−１，３′−〔３Ｈ〕インドール−２′（１′Ｈ），３″−〔３Ｈ〕ピリド〔２，３−ｆ〕〔１，４〕ベンゾオキサジン〕、
９″−ブロモ−１′−メトキシカルボニルメチル−５′−トリフルオロメチルジスピロ〔シクロペンタン−１，３′−〔３Ｈ〕−インドール−２′〔１′Ｈ〕，３″−〔３Ｈ〕ピリド〔２，３−ｆ〕〔１，４〕ベンゾオキサジン〕、
１−ベンジル−３，３−ジ−ｎブチル−７′−エチル−５−メトキシスピロ〔２Ｈ−インドール−１，３′−〔３Ｈ〕ピリド〔２，３−ｆ〕〔１，４〕ベンゾオキサジン〕、
１′−ｎ−ブチル−６′−ヨードジスピロ〔シクロヘプタン−１，３′−〔３Ｈ〕−インドール−２′（１′Ｈ），３″−〔３Ｈ〕ピリド〔２，３−ｆ〕〔１，４〕ベンゾオキサジン〕、
３，３−ジメチル−９′−ヨード−１−ナフチルスピロ〔２Ｈ−インドール−２，３′−〔３Ｈ〕ピリド〔２，３−ｆ〕〔１，４〕ベンゾオキサジン〕、
４′−シアノ−１′−（２−（メトキシカルボニル）エチル）ジスピロ〔シクロヘキサン−１，３′−〔３Ｈ〕インドール−２′（１′Ｈ），３″−〔３Ｈ〕ピリド〔２，３−ｆ〕〔１，４〕ベンゾオキサジン〕、
７−メトキシカルボニル−１，３，３−トリメチルスピロ〔２Ｈ−インドール−２，３′−〔３Ｈ〕ピリド〔２，３−ｆ〕〔１，４〕ベンゾオキサジン〕、
４−ブロモ−３，３−ジエチル−９′−エトキシ−１−（２−フェニル）エチルスピロ〔２Ｈ−インドール−２，３′−〔２，３−ｆ〕〔１，４〕ベンゾオキサジン〕、
１′−メチルジスピロ〔シクロヘキサン−１，３′−〔３Ｈ〕−インドール−２′（１′Ｈ），３″−〔３Ｈ〕ピリド〔２，３−ｆ〕〔１，４〕ベンゾオキサジン〕、
６−フルオロ−１，３，３−トリメチルスピロ〔２Ｈ−インドール−２，３′−〔３Ｈ〕ピリド〔２，３−ｆ〕〔１，４〕ベンゾオキサジン〕、
５−エチル−９−フルオロ−１，３，３−トリメチルスピロ〔２Ｈ−インドール−２，３′−〔３Ｈ〕ピリド〔２，３−ｆ〕〔１，４〕ベンゾオキサジン〕、
１′−ベンジル−６″−ヨードジスピロ〔シクロペンタン−１，３′−〔３Ｈ〕−インドール−２′（１′Ｈ），３″−〔３Ｈ〕ピリド〔２，３−ｆ〕〔１，４〕ベンゾオキサジン〕、
５−エトキシ−１，３，３−トリメチルスピロ〔２Ｈ−インドール−２，３′−〔３Ｈ〕ピリド〔２，３−ｆ〕〔１，４〕ベンゾオキサジン〕、
１′−メチル−５′−トリクロロメチルジスピロ〔シクロヘキサン−１，３′−〔３Ｈ〕−インドール−２′（１′Ｈ），３″−〔３Ｈ〕ピリド〔２，３−ｆ〕〔１，４〕ベンゾオキサジン〕、
１，３−ジエチル−３−メチルスピロ〔２Ｈ−インドール−２，３′−〔３Ｈ〕ピリド〔２，３−ｆ〕〔１，４〕ベンゾオキサジン〕、
１′−メトキシカルボニルメチルジスピロ〔シクロヘキサン−１，３′−〔３Ｈ〕−インドール−２′（１′Ｈ）−〔３Ｈ〕ピリド〔２，３−ｆ〕〔１，４〕ベンゾオキサジン〕等、インドリノスピロベンゾオキサジンのインドール環及びベンゼン環のハロゲン、メチル、エチル、メチレン、エチレン、水酸基等の各置換体を例示することができる。
【００１３】
インドリノスピロナフトオキサジン系化合物としては、
１，３，３−トリメチル−スピロインドリンナフトオキサジン、
１，３，３−トリメチル−５−クロロ−スピロインドリンナフトオキサジン、
１，３，３−トリメチル−５−ブロモ−スピロインドリンナフトオキサジン、
１，３，３，５−テトラメチル−スピロインドリンナフトオキサジン、
１，３，３−トリメチル−５−ｎ−プロピル−スピロインドリンナフトオキサジン、
１，３，３−トリメチル−５−ｉｓｏ−ブチル−スピロインドリンナフトオキサジン、
１，３，３−トリメチル−５−メトキシ−スピロインドリンナフトオキサジン、
１，３，３−トリメチル−５−ｎ−プロポキシ−スピロインドリンナフトオキサジン、
１，３，３−トリメチル−５−シアノ−スピロインドリンナフトオキサジン、
１−ｎ−プロピル−３，３−ジメチル−スピロインドリンナフトオキサジン、
１−ｉｓｏ−ブチル−３，３−ジメチル−スピロインドリンナフトオキサジン、
１−ｎ−オクチル−３，３−ジメチル−スピロインドリンナフトオキサジン、
１−ｎ−オクタデシル−３，３−ジメチル−スピロインドリンナフトオキサジン、
１，３，３−トリメチル−８′−スルホン酸ナトリウム−スピロインドリンナフトオキサジン、
１，３，３−トリメチル−９′−メトキシスピロインドリンナフトオキサジン、
１，３，３−トリメチル−８′−シアノ−スピロベンゾインドリンナフトオキサジン、
１，３，３−トリメチル−５−トリフルオロ−スピロインドリンナフトオキサジン、
１−（４′−メチルフェニル）−3，3−ジメチル−スピロインドリンナフトオキサジン、
１，３，３−トリメチル−６′−（２，３−ジヒドロ−１−インドリノ）−スピロインドリンナフトオキサジン、
１，３，３−トリメチル−６′−（１−ピペリジニル）−スピロインドリンナフトオキサジン、
１，３，３−トリメチル−６′−（１−モルフォリノ）−スピロインドリンナフトオキサジン、
１−エチル−３，３−ジメチル−６−トリフルオロメチル−６′−（１−モルフォリノ）−スピロインドリンナフトオキサジン、
１，３，３−トリメチル−６−トリフルオロメチル−６′−（１−ピペリジニル）−スピロインドリンナフトオキサジン、
１−ベンジル−３，３−ジメチル−スピロインドリンナフトオキサジン、
１−（４−メトキシベンジル）−３，３−ジメチル−スピロインドリンナフトオキサジン、
１−（４−クロロベンジル）−３，３−ジメチル−スピロインドリンナフトオキサジン、
１−エチル−３，３−ジメチル−スピロインドリンナフトオキサジン、
１−イソプロピル−３，３−ジメチル−スピロインドリンナフトオキサジン、
１−（２−フェノキシエチル）−３，３−ジメチル−スピロインドリンナフトオキサジン、
１，３−ジメチル−３−エチル−スピロインドリンナフトオキサジン、
１，３，３−トリメチル−９′−ヒドロキシ−スピロインドリンナフトオキサジン、
１，３−ジメチル−３−エチル−８′−ヒドロキシ−スピロインドリンナフトオキサジン、１，３，３，５−テトラメチル−９′−メトキシ−スピロインドリンナフトオキサジン、
１，３，３，５，６−ペンタメチル−９′−メトキシ−スピロインドリンナフトオキサジン、
１，３，３−トリメチル−４−トリフルオロメチル−５′−メトキシ−スピロインドリンナフトオキサジン、
１，３，３−トリメチル−５′−メトキシ−６′−トリフルオロメチル−スピロインドリンナフトオキサジン、
１，３，３−トリメチル−４−トリフルオロメチル−９′−メトキシ−スピロインドリンナフトオキサジン、
１，３，５，６−テトラメチル−３−エチル−スピロインドリンナフトオキサジン、
１，３，３，５，６−ペンタメチル−スピロインドリンナフトオキサジン、
１−メチル−３，３−ジフェニル−スピロインドリンナフトオキサジン、
１−（４−メトキシベンジル）−３，３−ジメチル−スピロインドリンナフトオキサジン、
１−（３，５−ジメチルベンジル）−３，３−ジメチル−スピロインドリンナフトオキサジン、
１−（２−フルオロベンジル）−３，３−ジメチル−スピロインドリンナフトオキサジン等、インドリノスピロナフトオキサジンのインドール環及びベンゼン環のハロゲン、メチル、エチル、メチレン、エチレン、水酸基等の各置換体を例示することができる。
【００１４】
ナフトピラン系化合物としては、
３，３，９，９−テトラフェニル−３Ｈ，９Ｈ−ナフト［２，１−ｂ：６，５−ｂ′］−ジピラン、
３，３，１０，１０−テトラフェニル−３Ｈ，１０Ｈ−ナフト［２，１−ｂ：７，８−ｂ′］ジピラン、
３，３，９，９−テトラフェニル−３Ｈ，１０Ｈ−ナフト［４，３−ｂ：８，７−ｂ］−ジピラン、
３，３−ジフェニル−９−メトキシ−３Ｈ−ナフト［４，３−ｂ］ピラン、
３，３−ジフェニル−１０−メチル−３Ｈ−ナフト［２，１−ｂ：５，６−ｂ］ジピラン−８−オン、
３，３，９，９−テトラ（４′−メトキシ−フェニル）−３Ｈ，９Ｈ−ナフト［２，１−ｂ：６，５−ｂ′］−ジピラン、
３，３−ジフェニル−８−（２−（４−ジメチルアミノ）フェニル）エテン−３Ｈ−ナフト［４，３−ｂ］ピラン、
３，３−ジフェニル−５−アセトキシ−３Ｈ−ナフト［４，３−ｂ］ピラン、
３，３−ジフェニル−８−（１Ｈ−ベンゾトリアゾール−１−イル）カルボニル−３Ｈ−ナフト［４，３−ｂ］ピランを例示できる。
【００１５】
インドリノスピロフェナントロオキサジン系化合物の例としては、１，３，３−トリメチル−スピロインドリンフェナントロオキサジン、１，３，３−トリメチル−５−クロロ−スピロインドリンフェナントロオキサジン等、インドリノスピロフェナントロオキサジンのインドール環及びベンゼン環のハロゲン、メチル、エチル、メチレン、エチレン、水酸基等の各置換体を例示することができる。
【００１６】
インドリノスピロキノリノオキサジン系化合物としては、１，３，３−トリメチル−スピロインドリンキノリノオキサジン等、インドリノスピロキノリノオキサジンのインドール環及びベンゼン環のハロゲン、メチル、エチル、メチレン、エチレン、水酸基等の各置換体を例示することができる。
【００１７】
前記フォトクロミック化合物のうち、スピロピラン誘導体を以下に示すが、本発明はこれらに限定されるものではない。
１，３，３−トリメチルインドリノベンゾピリロスピラン、１，３，３−トリメチルインドリノ−６′−ブロモベンゾピリロスピラン、１，３，３−トリメチルインドリノ−８′−メトキシベンゾピリロスピラン、１，３，３−トリメチルインドリノ−β−ナフトピリロスピラン、１，３，３−トリメチルインドリノ−６′−ニトロベンゾピリロスピラン等を例示することができる。
【００１８】
前記フォトクロミック化合物とアクリル系オリゴマーの重量比は、１：１〜１：１００００であることが好ましく、より好ましくは１：５〜１：５００、更に好ましくは１：１０〜１：１００である。
前記重量比を満たすことによって、フォトクロミック化合物は発消色機能を満たすと共に、十分な発色濃度を示し易くなる。
フォトクロミック化合物１に対してアクリル系オリゴマーの重量比が１未満ではフォトクロミック化合物がアクリルオリゴマーに溶解し難く、所望の機能を発現でき難くなる。一方、フォトクロミック化合物１に対してアクリル系オリゴマーの重量比が１００００を超えると、発色濃度に乏しくなる。
【００１９】
前記光変色像Ｂは、フォトクロミック化合物と、複数のガラス転移点が異なるオリゴマー、又は、ガラス転移点が異なるオリゴマー及びポリマーとからなり、一方のオリゴマーのガラス転移点が−３０℃以下であり、他方のオリゴマーまたはポリマーのガラス転移点が４０℃以上であるフォトクロミック材料を含み、鈍感な消色感度を示す。
前記フォトクロミック化合物は、複数のガラス転移点が異なるオリゴマー、または、ガラス転移点が異なるオリゴマー及びポリマー中に溶解して実用に供される。
前記フォトクロミック化合物を溶解する媒体として一方のオリゴマーのガラス転移点が−３０℃以下であり、他方のオリゴマーまたはポリマーのガラス転移点が４０℃以上であることにより、発色感度を鋭敏化させると共に、消色感度を鈍化させる変色機能の調節が可能である。
【００２０】
前記オリゴマーとしては、スチレン系オリゴマー、アクリル系オリゴマーが挙げられる。
前記スチレン系オリゴマーとしては、低分子量ポリスチレン、スチレン−α−メチルスチレン系共重合体、α−メチルスチレン重合体、α−メチルスチレンとビニルトルエンの共重合体等が挙げられる。
前記ポリマーとしては、スチレン系樹脂、アクリル系樹脂、エステル系樹脂が挙げられる。
前記スチレン系樹脂としては、スチレン、α−メチルスチレン、クロロスチレン、ジクロロスチレン、ブロモスチレン、ジメチルスチレン、ｔ−ブチルスチレン等のスチレン誘導体の単独重合体又はそれらの組み合わせからなる共重合体、及びスチレン誘導体とジビニルベンゼン、メチルメタクリレートアクリロニトリル、ブタジエン、イソプレン等との共重合体等が挙げられる。
前記アクリル系樹脂としては、アクリル系単量体、例えば（メタ）アクリル酸及び（メタ）アクリル酸エステルから選択された少なくとも１種のモノマーを構成単量体として含むホモポリマーまたは共重合体が挙げられる。
【００２１】
前記ガラス転移点が−３０℃以下のオリゴマーを以下に例示する。
前記ガラス転移点が−３０℃以下のオリゴマーとしては、イーストマンコダック社製、商品名：ピコラスティックＡ５（ガラス転移点−４２℃、スチレン−α−メチルスチレン系共重合体、重量平均分子量３１７）、東亜合成（株）製、商品名：ＡＲＵＦＯＮ  ＵＰ−１０１０（ガラス転移点−３１℃、アクリル系オリゴマー、重量平均分子量１７００）、商品名：ＡＲＵＦＯＮ  ＵＰ−１１７０（ガラス転移点−５１℃、アクリル酸エステル共重合体、重量平均分子量８０００）、同ＵＰ−２０００（ガラス転移点−５５℃、アクリル酸エステル共重合体、重量平均分子量１１０００）、同ＵＰ−１０８０（ガラス転移点−６１℃、アクリル酸エステル共重合体、重量平均分子量６０００）、同ＵＰ−１０００（ガラス転移点−７７℃、アクリル酸エステル共重合体、重量平均分子量３０００）等が挙げられる。
前記オリゴマーは単独で用いてもよいし、２種類以上を併用して用いることもできる。
更に、前記オリゴマーは、ガラス転移点（Ｔｇ）が好ましくは−４０℃以下、より好ましくは−５０℃以下であることにより、良好な消色感度を示す。
ガラス転移点（Ｔｇ）が−３０℃を超えると、発色感度が鈍くなる傾向にあり、実用性を損ない易くなる。
【００２２】
前記ガラス転移点が４０℃以上のオリゴマーまたはポリマーを以下に例示する。
前記ガラス転移点が４０℃以上のオリゴマーとしては、東亜合成（株）製、商品名：ＡＲＵＦＯＮ  ＵＰ−１１５０（ガラス転移点６８℃、アクリル系オリゴマー、重量平均分子量６７０００）、三洋化成工業（株）製、商品名：ハイマーＳＴ−９５（ガラス転移点４２℃、低分子量ポリスチレン、重量平均分子量４０００）、イーストマンコダック社製、商品名：ピコテックスＬＣ（ガラス転移点４０℃、α−メチルスチレンとビニルトルエンの共重合体、重量平均分子量９５０）、商品名：クリスタレックス５１４０（ガラス転移点８５℃、α−メチルスチレン重合体、重量平均分子量３９５０）等が挙げられる。
前記ガラス転移点が４０℃以上のポリマーとしては、三洋化成工業（株）製、商品名：ハイマーＳＢ−１５０（ガラス転移点６２℃、ポリスチレン樹脂、重量平均分子量６７０００）、イーストマンコダック社製、商品名：ピコラスティックＤ１２５（ガラス転移点５３℃、スチレン系樹脂、重量平均分子量５３２００）、日本合成化学工業（株）製、商品名：ポリエスターＴＰ２１７（ガラス転移点４０℃、飽和ポリエステル樹脂、重量平均分子量１６０００）等が挙げられる。
前記ガラス転移点が４０℃以下のオリゴマー又はポリマーは単独で用いてもよいし、２種類以上を併用して用いることもできる。
更に、前記オリゴマー又はポリマーは、ガラス転移点（Ｔｇ）が好ましくは５０以上であることにより、良好な消色感度を示す。
ガラス転移点（Ｔｇ）が４０℃未満では、消色感度が鋭敏になる傾向にあり、実用性を損ない易くなる。
なお、前記重量平均分子量は、ＧＰＣ法（ゲル浸透クロマトグラフ法）により測定する。
前記オリゴマーとポリマーの組み合わせとしては、重量平均分子量が５０００以下のスチレン系オリゴマー又は重量平均分子量が１２０００以下のアクリル系オリゴマーと、重量平均分子量が１００００〜１０００００のポリマーの組み合わせが挙げられる。
【００２３】
前記フォトクロミック化合物と、複数のガラス転移点が異なるオリゴマー、または、ガラス転移点が異なるオリゴマー及びポリマーとの重量比率は、１：１〜１：１００００の範囲、好ましくは１：５〜１：５００の範囲、より好ましくは１：１０〜１：１００の範囲にある。
前記重量比を満たすことによって、フォトクロミック化合物は十分な発色濃度を示し易くなる。
【００２４】
前記ガラス転移点が−３０℃以下のオリゴマーと、ガラス転移点が４０℃以上のオリゴマーまたはポリマーとの重量比率は、１：１〜１：９の範囲、好ましくは、１：２〜１：７の範囲、より好ましくは１：３〜１：５の範囲にある。
前記重量比を満たすことによって、発色感度を鋭敏化させつつ、いっそう消色感度を鈍化させることができる。
【００２５】
前記フォトクロミック化合物としては、光変色像Ａと同様の化合物が用いられる。
前記光変色像Ａ及び光変色像Ｂを形成するフォトクロミック材料には、マイクロカプセルに内包させた可逆光変色性マイクロカプセル顔料を用いたり、熱可塑性又は熱硬化性樹脂中に分散した可逆光変色性樹脂粒子を用いることもできる。
なお、前記マイクロカプセル顔料又は樹脂粒子は、平均粒子径０．５〜１００μｍ、好ましくは１〜５０μｍ、より好ましくは、１〜３０μｍの範囲が実用を満たす。
前記マイクロカプセル顔料又は樹脂粒子の平均粒子径が１００μｍを超えると、インキや塗料へのブレンドに際して、分散安定性や加工適性に欠ける。
一方、平均粒子径が、０．５μｍ未満では、高濃度の発色性を示し難くなる。
粒子径の測定はレーザ回折／散乱式粒子径分布測定装置〔（株）堀場製作所製；ＬＡ−３００〕を用いて測定し、その数値を基に平均粒子径（メジアン径）を体積基準で算出する。
前記マイクロカプセル化は、公知のイソシアネート系の界面重合法、メラミン−ホルマリン系等のｉｎ  Ｓｉｔｕ重合法、液中硬化被覆法、水溶液からの相分離法、有機溶媒からの相分離法、融解分散冷却法、気中懸濁被覆法、スプレードライング法等があり、用途に応じて適宜選択される。
更にマイクロカプセル顔料表面には、目的に応じて二次的な樹脂皮膜を設けて耐久性を付与させたり、表面特性を改質させて実用に供することもできる。
なお、前記フォトクロミック材料には、一般の染料及び顔料を適宜添加することにより、有色から色の異なる有色への色変化を呈することもできる。
前記フォトクロミック材料は、ビヒクル中に混合して、塗料や印刷インキ等の液状組成物を調製し、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等の手段により、支持体上に光変色像Ａ及び光変色像Ｂを並設、或いは、一部又は全部が重ね刷りされた積層状態で形成することができる。
なお、前記液状組成物中に一般の染料及び顔料を適宜添加することにより、有色から色の異なる有色への色変化を呈することもできる。
【００２６】
前記光変色像は、文字、記号、英数字、模様等の図柄、直線や曲線の組合せ、点状、或いは、点状の像の集合により形成される像の他、ベタ印刷状で形成される像であってもよい。
前記光変色像Ａ及び光変色像Ｂを並設、或いは、一部又は全部が重ね刷りされた印刷物は、発色状態の光変色像の消色時間が異なり、段階的な消色或いは変色を視認することができ、様相変化に富むフォトクロミック印刷物が得られる。
なお、光変色像Ａ及び光変色像Ｂが関連する像であることにより、消色或いは変色時に動的視覚を伴なう構成とすることもでき、趣向性に富むフォトクロミック印刷物が得られる。
前記光変色像Ａの上層に光変色像Ｂを設けた場合、光照射により光変色像Ａ及び光変色像Ｂが重なった状態で現出（発色）し、光照射を止めるといずれか一方の像が消色或いは変色し、次いで、他方の像が消色或いは変色する様相を視認することができる。
また、光変色像Ａ及び光変色像Ｂを重ねることなく接触状態、或いは非接触状態で並設した場合、光照射により光変色像Ａ及び光変色像Ｂが現出（発色）し、光照射を止めるといずれか一方の像が消色或いは変色し、次いで、他方の像が消色或いは変色する様相を視認することができる。
更に、光変色像Ａ及び光変色像Ｂを部分的に重なった状態で設けることにより、重なった部分は、各像の色変化が組み合わされ、各々の像を並設した系よりも複雑且つ多様な様相変化を付与できる。
なお、光変色像Ａと光変色像Ｂは、光照射した際、十分な色濃度を呈するまでの時間（発色時間）を略同一に設定するため、略同一の発色感度を有するフォトクロミック材料を用いることが好ましい。
発色感度において、十分な色濃度を呈するまでの時間（発色時間）を略同一に設定するためには、完全着色濃度の約９割の濃度に至るまでの時間差が小さいことが必要であり、光変色像Ａと光変色像Ｂの発色時間差は４分以下、好ましくは２分以下である。
更に、光変色像Ａと光変色像Ｂの明度値の差は１以下、好ましくは０．５以下であることにより、使用者に単一のフォトクロミック材料を用いたような印象を与え、光変色像が段階的に消色或いは変色する際に意外性を付与することができる。
前記発色状態の光変色像Ａと光変色像Ｂが段階的に消色或いは変色するためには、光変色像Ａと光変色像Ｂの消色或いは変色時間の差が３０分以上、好ましくは６０分以上であることにより、光変色像が段階的に消色或いは変色する様相を明瞭に視認することができる。
【００２７】
更に、前記光変色像Ａ及び光変色像Ｂの上層、下層、近傍には非変色像を設けて様相変化をより多様化させることができる。
前記非変色像は、汎用の染料、顔料、金属光沢顔料、パール顔料等の非変色性着色剤を含有するインキや塗料等により形成される。
【００２８】
前記のようにして得られるフォトクロミック印刷物の具体的な使用例としては、被服、履物、貴金属、照明器具、玩具、造花、文房具、日用品、台所用品、化粧用具、運動用具、書籍等の印刷物、乗物、機械、屋内装飾品、医療品等が挙げられる。
【実施例】
【００２９】
以下に実施例を記載するが、本発明はこれらの実施例に限定されるものではない。
なお、実施例中の部は質量部である。
フォトクロミック材料の調製
１，３，３−トリメチルインドリノ−６′−（１−ピペリジニル）−スピロナフトオキサジン１部を、アクリルオリゴマー（東亞合成株式会社製、商品名：ＡＲＵＦＯＮ  ＵＰ−１０７０、重量平均分子量８０００）１００部中に均一に加温溶解してフォトクロミック材料を得た。
【００３０】
可逆光変色性マイクロカプセル顔料の調製
前記フォトクロミック材料６０部を、膜材として芳香族イソシアネートプレポリマー２０部、酢酸エチル２０部からなる混合溶液に混入した後、これを１５％ゼラチン水溶液１００部中に投入し、微小滴になるよう撹拌し、加温しながら反応を行ってマイクロカプセル分散液を調製した。
前記マイクロカプセル分散液から遠心分離法により可逆光変色性マイクロカプセル顔料を得た。
【００３１】
以下の表に光変色像Ａに用いるフォトクロミック材料の組成、フォトクロミック材料の色を示す。なお、表中の括弧内の数字は質量部を示す。
表中に記載されたフォトクロミック材料を用いて前記と同様の方法によりマイクロカプセルに内包して可逆光変色性マイクロカプセル顔料を調製した。
【表１】
0006297423.tif 000002
【００３２】
以下の表に光変色像Ｂに用いるフォトクロミック材料の組成、フォトクロミック材料の色を示す。
表中に記載されたフォトクロミック材料を用いて前記と同様の方法によりマイクロカプセルに内包して可逆光変色性マイクロカプセル顔料を調製した。
【表２】
0006297423.tif 000003
【００３３】
以下の表に比較例の光変色像に用いるフォトクロミック材料の組成、フォトクロミック材料の色を示す。
表中に記載されたフォトクロミック材料を用いて前記と同様の方法によりマイクロカプセルに内包して可逆光変色性マイクロカプセル顔料を調製した。
【表３】
0006297423.tif 000004
【００３４】
各フォトクロミック材料を内包した可逆光変色性マイクロカプセル顔料１０部とトルエン１０部を混合し、白色合成紙にバーコーターにてウェット膜が厚み９０μｍになるように塗工した後、乾燥させて試験試料を得た。
【００３５】
発色試験（発色時間）
前記各試験試料を光源〔東芝ライテック（株）製、電球形蛍光ランプ、商品名：ネオボール５ブラックライトＥＦＤ１５ＢＬＢ〕から１０ｃｍ離して３分間光照射した後、発色する迄の時間を測定した。
消色試験（消色時間）  前記各試験試料を光源〔東芝ライテック（株）製、電球形蛍光ランプ、商品名：ネオボール５ブラックライトＥＦＤ１５ＢＬＢ〕から１０ｃｍ離して３分間光照射して発色させた後、消色する（初期濃度に達する）迄の時間を測定した。
【００３６】
以下の表に各試験試料の発色試験（発色時間）結果、消色試験（消色時間）結果を示す。
【表４】
0006297423.tif 000005
【００３７】
【表５】
0006297423.tif 000006
【００３８】
【表６】
0006297423.tif 000007
【００３９】
実施例１（図１参照）
支持体２として白色紙上に、前記フォトクロミック材料Ａ１を内包した可逆光変色性マイクロカプセル顔料５部、アクリル樹脂エマルジョン６部、消泡剤０．５部、粘度調整剤１部を混合して得られたフォトクロミックインキを用いてスクリーン印刷により「○」の記号（光変色像Ａ３）を印刷した。
次いで、前記フォトクロミック材料Ｂ１を内包した可逆光変色性マイクロカプセル顔料５部、アクリル樹脂エマルジョン６部、消泡剤０．５部、粘度調整剤１部を混合して得られたフォトクロミックインキを用いてスクリーン印刷により前記「○」の記号の内側に「△」の記号（光変色像Ｂ４）を印刷してフォトクロミック印刷物１を得た。
前記フォトクロミック印刷物は、暗所（太陽光が当たらない室内）では支持体による白色が視認されるが、太陽光を照射すると略同時に光変色像Ａ、光変色像Ｂによる青色と紫色の「○」と「△」の記号が現出した。
次に、暗所に戻すと「○」の数字が消え、次に「△」の記号が消えて、元の白色に戻り、段階的に消色する様相を視認することができた。
なお、この様相変化は繰り返し行うことができた。
【００４０】
以下の表にフォトクロミック印刷物に適用するフォトクロミック材料の組み合わせを示す。
【表７】
0006297423.tif 000008
【００４１】
前記フォトクロミック材料の組み合わせにより、実施例１と同様にしてフォトクロミック印刷物を得た。
前記各フォトクロミック印刷物は、実施例１と同様に太陽光を照射すると略同時に光変色像Ａ、光変色像Ｂによる「○」と「△」の記号が現出した。
次に、暗所に戻すと「○」の数字が消え、次に「△」の記号が消えて、元の白色に戻り、段階的に消色する様相を視認することができた。
なお、この様相変化は繰り返し行うことができた。
【００４２】
以下の表に実施例１乃至５で作成したフォトクロミック印刷物の光変色像の発色時間の差、及び、光変色像の消色時間の差を示す。
【表８】
0006297423.tif 000009
【００４３】
比較例１
支持体として白色紙上に、前記フォトクロミック材料Ｃ１を内包した可逆光変色性マイクロカプセル顔料５部、アクリル樹脂エマルジョン６部、消泡剤０．５部、粘度調整剤１部を混合して得られたフォトクロミックインキを用いてスクリーン印刷により「○」の記号（光変色像）を印刷した。
次いで、前記フォトクロミック材料Ｃ２を内包した可逆光変色性マイクロカプセル顔料５部、アクリル樹脂エマルジョン６部、消泡剤０．５部、粘度調整剤１部を混合して得られたフォトクロミックインキを用いてスクリーン印刷により前記「○」の記号の内側に「△」の記号（光変色像Ｂ）を印刷してフォトクロミック印刷物を得た。
前記フォトクロミック印刷物は、実施例１と同様に太陽光を照射すると略同時に光変色像による「○」と「△」の記号が現出した。
次に、暗所に戻すと「○」の数字と「△」の記号が消えるものの、消色時間に差がないため、段階的に消色する様相を視認することができず、意外性を満足させることはできなかった。
【００４４】
以下の表にフォトクロミック印刷物に適用するフォトクロミック材料の組み合わせを示す。
【表９】
0006297423.tif 000010
【００４５】
比較例２
前記フォトクロミック材料の組み合わせにより、比較例１と同様にしてフォトクロミック印刷物を得た。
前記フォトクロミック印刷物は、太陽光を照射すると光変色像による「○」と「△」の記号が現出するものの、発色時間に差があるため、段階的に発色する。暗所に戻すと「○」の数字が消え、次に「△」の記号が消えて、元の白色に戻り、段階的に消色する様相を視認することができるとしても、予め段階的な発色による様相変化を視認しているため、消色時の意外性を満足させることはできなかった。
【００４６】
以下の表に比較例１及び２で作成したフォトクロミック印刷物の光変色像の発色時間の差、及び、光変色像の消色時間の差を示す。
【表１０】
0006297423.tif 000011
【００４７】
発色試験（明度値）
前記各試験試料を光源〔東芝ライテック（株）製、電球形蛍光ランプ、商品名：ネオボール５ブラックライトＥＦＤ１５ＢＬＢ〕から１０ｃｍ離して３分間光照射した後、色濃度を東京電色社製の色差計（商品名：ＴＣ−３６００）により測定した。
【００４８】
以下の表に各試験試料の発色試験（明度値）結果を示す。
なお、表中の明度値は、小さいほど濃度が高く、大きいほど濃度が低いことを示している。
【表１１】
0006297423.tif 000012
【００４９】
【表１２】
0006297423.tif 000013
【００５０】
【表１３】
0006297423.tif 000014
【００５１】
以下の表に実施例１乃至５のフォトクロミック印刷物の光変色像の明度値の差を示す。
【表１４】
0006297423.tif 000015
【００５２】
以下の表に比較例１及び２のフォトクロミック印刷物の光変色像の明度値の差を示す。
【表１５】
0006297423.tif 000016
【００５３】
実施例６
支持体として白色合成紙上に、前記フォトクロミック材料Ａ１を内包した可逆光変色性マイクロカプセル顔料４０部、エチレン酢酸ビニル共重合エマルジョン５８部、消泡剤３部、増粘剤（アルギン酸ナトリウム）１部、レベリング剤３部、防腐剤１部を混合して得られたフォトクロミックインキを用いてスクリーン印刷により「鳥」の絵（光変色像Ａ）を印刷した。
次いで、前記フォトクロミック材料Ｂ１を内包した可逆光変色性マイクロカプセル顔料４０部、エチレン酢酸ビニル共重合エマルジョン５８部、消泡剤３部、増粘剤（アルギン酸ナトリウム）１部、レベリング剤３部、防腐剤１部を混合して得られたフォトクロミックインキを用いてスクリーン印刷により前記「鳥」の絵の足の部分に接するように「木の枝」の絵（光変色像Ｂ）を印刷してフォトクロミック印刷物を得た。
前記フォトクロミック印刷物は、暗所では支持体による白色が視認されるが、太陽光を照射すると略同時に光変色像Ａ、光変色像Ｂによる青色と紫色の「鳥」と「木の枝」の絵が現出し、鳥が木の枝に止まっている絵を視認することができた。
次に、暗所に戻すと「鳥」の絵が消え、次に「木の枝」の絵が消えて、元の白色に戻り、段階的に消色する様相を視認することができた。
なお、この様相変化は繰り返し行うことができた。
【００５４】
実施例７
支持体として日傘用の白色生地上に、前記フォトクロミック材料Ａ３をエポキシ樹脂系壁膜で内包した可逆光変色性マイクロカプセル顔料５部、アクリル樹脂エマルジョン６部、消泡剤０．５部、粘度調整剤１部を混合して得られたフォトクロミックインキを用いてスクリーン印刷により「風船」の絵（光変色像Ａ）を印刷した。
次いで、前記フォトクロミック材料Ｂ３を内包した可逆光変色性マイクロカプセル顔料５部、アクリル樹脂エマルジョン６部、消泡剤０．５部、粘度調整剤１部を混合して得られたフォトクロミックインキを用いてスクリーン印刷により「子供」の絵（光変色像Ｂ）を印刷してフォトクロミック印刷物を得た。
なお、前記「風船」の絵の一部（紐）と、「子供」の絵の一部（手）は重なるように印刷してなる。
前記フォトクロミック印刷物は、暗所では支持体による白色が視認されるが、太陽光を照射すると略同時に光変色像Ａ、光変色像Ｂによる紫色の「風船」と「子供」の絵が現出して、風船を持つ子供の絵を視認することができた。
次に、暗所に戻すと「風船」の絵が消え、次に「こども」の絵が消えて、元の白色に戻り、段階的に消色する様相を視認することができた。
なお、この様相変化は繰り返し行うことができた。
前記白色生地を裁断、縫製して得た日傘も前記と同様の様相変化を発現することができた。
【００５５】
実施例８
支持体として魚の形の白色塩化ビニル樹脂成形物表面上に、前記フォトクロミック材料Ａ２を内包した可逆光変色性マイクロカプセル顔料３部、塩化ビニル‐酢酸ビニル共重合樹脂３部、キシレン７部、メチルイソブチルケトン７部、光安定剤０．５部、粘度調整剤０．５部を混合して得られたフォトクロミックインキを用いてスプレー塗装により「魚」の絵（光変色像Ａ）を形成した。
次いで、前記フォトクロミック材料Ｂ５を内包した可逆光変色性マイクロカプセル顔料３部、塩化ビニル‐酢酸ビニル共重合樹脂３部、キシレン７部、メチルイソブチルケトン７部、光安定剤０．５部、粘度調整剤０．５部を混合して得られたフォトクロミックインキを用いてスプレー塗装により前記「魚」の絵と重なるように「魚の骨」の絵（光変色像Ｂ）を形成してフォトクロミック印刷物を得た。
前記フォトクロミック印刷物は、暗所では支持体による白色が視認されるが、太陽光を照射すると略同時に光変色像Ａ、光変色像Ｂによる紫色の「魚」と「魚の骨」の絵が重なって現出し、「魚」の絵のみ視認することができた。
次に、暗所に戻すと「魚」の絵が消え、次に「魚の骨」の絵が消えて、元の白色に戻り、段階的に消色する様相を視認することができた。
【符号の説明】
【００５６】
１  フォトクロミック印刷物
２  支持体
３  光変色像Ａ
４  光変色像Ｂ
【図１】
0006297423.tif 000017